АБРАЗИВНАЯ ПРОВОЛОКА ДЛЯ РЕЗКИ, СПОСОБ ЕЕ ИЗГОТОВЛЕНИЯ И ЕЕ ПРИМЕНЕНИЕ

1. Абразивная проволока, содержащая стальной сердечник и покрытие, содержащее связующее и абразивные частицы, причем указанное связующее образовано по меньшей мере из одного слоя сплава железа, содержащего по массе по отношению к массе связующего:
- от 0 до 3% кислорода, преимущественно от 0 до 2%; и
- от 0,3% до 9% по меньшей мере одного элемента, выбранного из группы, включающей углерод, бор и фосфор.
2. Абразивная проволока по п. 1, отличающаяся тем, что связующее содержит два слоя сплава железа, содержащих, по массе и независимо друг от друга, от 0 до 3% кислорода и от 0,3% до 9% по меньшей мере одного элемента, выбранного из группы, включающей углерод, бор и фосфор.
3. Абразивная проволока по любому из пп. 1 или 2, отличающаяся тем, что сплав железа содержит от 0,5 до 1,5 % по массе углерода.
4. Абразивная проволока по любому из пп. 1 или 2, отличающаяся тем, что сплав железа содержит от 0,3 до 1% по массе бора.
5. Абразивная проволока по любому из пп. 1 или 2, отличающаяся тем, что сплав железа содержит от 1 до 9 % по массе фосфора.
6. Абразивная проволока по п. 1, отличающаяся тем, что сплав железа может содержать по меньшей мере 97% по массе железа и менее 1% по массе никеля и/или менее 1% по массе кобальта.
7. Абразивная проволока по п. 1, отличающаяся тем, что абразивные частицы образованы из зерен, по меньшей мере частично покрытых пленкой, изготовленной из металлического материала, возможно ферромагнитного.
8. Способ изготовления абразивной проволоки по любому из предыдущих пунктов, включающий следующие этапы:
1
- нанесение электроосаждением на стальную проволоку композиционного покрытия, содержащего связующее и абразивные частицы, возможно покрытые металлической пленкой, путем пропускания в электролитной ванне (B), содержащей по меньшей мере ионы железа (II), абразивные частицы и по меньшей мере один источник по меньшей мере одного элемента, выбранного из группы, включающей углерод, бор и фосфор;
2
- факультативно, нанесение электроосаждением дополнительного слоя связующего на основе сплава железа путем пропускания в электролитной ванне (B), содержащей по меньшей мере ионы железа (II) и по меньшей мере один источник по меньшей мере одного элемента, выбранного из группы, включающей углерод, бор и фосфор.
1
2
9. Способ изготовления абразивной проволоки по п. 8, отличающийся тем, что ванны (B) и (B) содержат, независимо друг от друга, от 20 до 100 г/л ионов железа (II).
10. Применение абразивной проволоки по любому из пп. 1–7 для резки материала, выбираемого из группы, включающей кремний, сапфир и карбид кремния.